FR 2610918 A1 19880819 FR 8702021 A 19870217 La présente invention concerne un asphalte à forte rugosité naturelle de surface, plus particulièrement destiné à réaliser des revêtements de voies de circulation à trafic élevé pour améliorer la sécurité des usagers. On sait que dans le domaine de la voierie la mise en oeuvre d'asphalte coulé, formulé classiquement à partir de matériaux de masse volumique comprise entre 2,6 et 2,9 g/cm3, conduit à un état de surface naturel manquant de rugosité en raison de la tendance normale des plus gros agrégats à la décantation, par susceptibilité au tassement. On a cherché à remédier à cet inconvénient en effec- tuant un traitement de surface consistant à répandre, sur l'as- phalte encore chaud, du gravillon chaud ou froid. Outre que cette technique est difficile à maîtriser, elle nécessite deux I5 interventions successives, ce qui la rend coûteuse. On a éga- lement cherché à obtenir des asphaltes à haute rugosité en introduisant dans leur formulation des gravillons artificiels légers, mais de tels produits se sont avérés incapables de résister au trafic. La présente invention vise donc à remédier aux in- convénients ci-dessus en fournissant un asphalte à forte rugo- sité naturelle de surface présentant une excellente résistance au trafic et dont les constituants et la formulation permettent de réaliser un revêtement de voierie en une seule opération. Ce revêtement a l'avantage de présenter à la fois une fonction rugosité antidérapante et une fonction étanchéité du support, d'ou son application possible en chaussées de voieries urbaine et routière, en rampes d'accès, en sols industriels etc... Conformément à l'invention, l'asphalte est normale- ment constitué d'un mortier et de gravillons, le mortier comprenant un mélange usuel de bitumes et d'une charge, ainsi qd'un "sable" constitué par un matériau artificiel ou naturel de granulométrie convenable et d'une masse volumique comprise entre 3 et 5g/cm3. Selon cette composition, l'asphalte comprenant un mortier à masse volumique supérieure à celle des gravillons, elle-même de l'ordre de 2,5 à 3, permet à ceux-ci de se trouver en état de flottation en recevant une poussée de bas en haut qui les amène et les maintient à la surface du revê- tement en créant ainsi la forte rugosité naturelle. Bien entendu, conformément à l'invention, les gra- villons présentent un coefficient de polissage accéléré suf- fisant afin de conférer à l'asphalte de bonne caractéris- tiques dans le domaine de la résistance au polissage. On peut appliquer par exemple des gravillons provenant du traitement par concassage et broyage de roches dures, ayant une granulo- métrie de 4/6, 6/10, 10/14 ou 14/18, ou bien une granulométrie faisant appel au mélange de ces quatre fractions granulomé- triques. Comme mentionné ci-dessus, le matériau à masse volumique de 3 à 5 g/cm3 présente une granulométrie conve- nable, à savoir, comprise entre 0,08 et 3 mm. Ce matériau peut être naturel ou artificiel et comprendre ou être avan- tageusement constitué par une scorie dénommée "vitrite" qui lui confère sa masse volumique élevée. A titre d'exemple non limitatif, on donne ci- après une formulation d'asphalte à forte rugosité de surface selon l'invention, les parties étant données en poids: a) mortier: - fraction liant total: 5 à 6% dont bitume de distillation du pétrole brut: 4 à 5% dont bitume naturel de Trinidad: 1% dont poudre d'asphalte selon maniabilité souhaitée - fraction minérale Charge: calcaire ou siliceuse prove- nant de la moàture de roches calcaires ou siliceuses, de granulométrie inférieure à 80: 14 à 20% Sable: "vitrite", inerte chimi- quement: 30 à 40% b) gravillon de roches dures: 30 à 45% Température d'épandage: environ 250 C. Il est bien entendu que la présente invention n'a été décrite qu'à titre explicatif mais nullement limi- tatif et qu'on pourra y apporter toute modification utile, notammment dans le domaine des équivalences techniques, sans sortir de son cadre. REVENDICATIONS 1. Asphalte à forte rugosité naturelle de surface, constitué d'un mortier et de gravillons, dans lequel le mor- tier comprend un mélange de bitumes et une charge, caracté- risé par le fait que ledit mortier comprend comme sable un matériau artificiel ou naturel, de granulométrie convenable et d'une masse volumique comprise entre 3 et 5 g/cm3. 2. Asphalte selon la revendication 1, caractérisé par le fait que ledit matériau est constitué par une scorie inerte chimiquement et que sa granulométrie est comprise entre 0,08 et 3 mm. 3. Asphalte selon la revendication 2, caractérisé par le fait que les gravillons proviennent de concassage et broyage de roches dures, de granulométrie de 4/6, 6/10, 10/14, 14/18 ou d'un mélange de ces fractions granulométriques. 4. Asphalte selon l'une quelconque des revendications 1 à 3, caractérisé par le fait qu'il comprend de 30 à 45 % en poids de gravillon et de 30 à 40 % en poids du matériau à masse volumique comprise entre 3 et 5 g/cm3.